(57)【要約】【課題】発泡樹脂基材とその裏面側に一体化される樹脂リブとからなる積層構造体を全体、あるいは一部に採用した自動車用内装部品並びにその製造方法において、樹脂リブの収縮歪みを抑え、表面ヒケを防止する。【解決手段】ドアトリム１０は、ドアトリムアッパー（積層構造体）２０とドアトリムロア（樹脂単体品）３０とから構成されている。ドアトリムアッパー２０は、軽量でかつ保形性を有する発泡樹脂基材２１と、その内面側に一体化される樹脂リブ２２との積層構造体から構成され、樹脂リブ２２の素材として、発泡剤と熱可塑性樹脂との発泡樹脂材料を使用することにより、樹脂リブ２２の成形後における収縮歪みと発泡時のガス圧による膨化とを相殺させ、表面ヒケを確実に防止する。【選択図】図４
2008056180.tif 000002
【特許請求の範囲】
【請求項１】
所要形状に成形され、軽量でかつ保形性を有する発泡樹脂基材（２１）と、この発泡樹脂基材（２１）の裏面に一体化される所定パターン形状の樹脂リブ（２２）とからなる積層構造体（２０）を全体、あるいは一部に採用してなる自動車用内装部品（１０）において、
前記積層構造体（２０）における発泡樹脂基材（２１）は、成形上下型（４１，４２）間の型締めプレス圧で所要形状に成形される一方、樹脂リブ（２２）は、成形下型（４２）の溝部（４２４）内に発泡剤を混入した溶融樹脂（Ｍ１）を射出充填することにより成形されることで、溶融樹脂（Ｍ１）の冷却固化時において、発泡反応による樹脂リブ（２２）の膨化と、収縮歪みとが相殺され、発泡樹脂基材（２１）と樹脂リブ（２２）との境界面（Ａ）がフラット面状に規制されていることを特徴とする自動車用内装部品。
【請求項２】
所要形状に成形され、軽量でかつ保形性を有する発泡樹脂基材（２１）と、この発泡樹脂基材（２１）の裏面に一体化される所定パターン形状の樹脂リブ（２２）とからなる積層構造体（２０）を全体、あるいは一部に採用してなる自動車用内装部品（１０）の製造方法において、
前記積層構造体は、上記発泡樹脂基材（２１）の素材である発泡樹脂シート（Ｓ）を加熱軟化処理した後、型開き状態にある成形上下型（４１，４２）内に投入し、成形上下型（４１，４２）を型締めすることで、所要形状にプレス成形する発泡樹脂基材（２１）の成形工程と、
上記成形上下型（４１，４２）を型締めするとともに、発泡剤を混入した溶融樹脂（Ｍ１）を射出機（４３ａ）から成形下型（４２）の溝部（４２４）内に射出充填し、更に、この溶融樹脂（Ｍ１）を冷却固化させて、発泡樹脂基材（２１）の裏面に樹脂リブ（２２）を一体化する際、溶融樹脂（Ｍ１）に混入した発泡剤の発泡反応による樹脂リブ（２２）の膨化と、樹脂リブ（２２）の冷却固化時における収縮歪みとを相殺するように、発泡樹脂基材（２１）と樹脂リブ（２２）との境界面（Ａ）をほぼフラット面状に規制しつつ樹脂リブ（２２）を成形する樹脂リブ（２２）の成形工程と、
から製作されることを特徴とする自動車用内装部品の製造方法。
【発明の詳細な説明】
【技術分野】
【０００１】
この発明は、ドアトリム、リヤパーセルシェルフ、フロアトリム、トランクトリム、ラゲージトリム、ルーフトリム、リヤサイドトリム等の自動車用内装部品並びにその製造方法に係り、軽量でかつ外観意匠性、製品剛性を高めた自動車用内装部品並びにその製造方法に関する。
【背景技術】
【０００２】
例えば、自動車用内装部品の構成について、ドアトリムを例示して図１２，図１３を基に説明する。ドアトリム１は、保形性及び車体パネルへの取付剛性を備え、製品面のほぼ全体にいきわたっている樹脂芯材２の表面に、表面外観に優れた表皮３を積層一体化して構成されている。上記樹脂芯材２としては、タルクを混入したポリプロピレン系樹脂を素材としており、また、表皮３は、それ自体保形性を備えておらず、塩ビシート等の合成樹脂シートの裏面にポリエチレンフォーム等のクッション材が積層された積層シート材料が使用され、最近では、環境面やリサイクル面を考慮して、サーモプラスチックオレフィン（以下ＴＰＯという）シート等のエラストマーシートの裏面にポリエチレンフォーム等のクッション材が積層された積層シート材料が多用される傾向にある。
【０００３】
次に、上記ドアトリム１の成形方法における従来例について図１４を基に説明する。まず、ドアトリム１を成形する成形金型４は、所定ストローク上下動可能な成形上型５と、成形上型５と対をなす固定側の成形下型６と、成形下型６と接続される射出機７とから大略構成されている。そして、成形上下型５，６を型締めした際、ドアトリム１の製品形状を形造るために成形上型５にはキャビティ部５ａが形成され、成形下型６にはコア部６ａが設けられている。上記成形上型５を所定ストローク上下動作させるために、昇降シリンダ５ｂが連結され、成形下型６には射出機７からの溶融樹脂Ｍの通路となるマニホールド６ｂ、ゲート６ｃが設けられている。また、上下動作する成形上型５は、適正姿勢を維持させるために、成形下型６の４隅部にガイドポスト６ｄが設けられ、このガイドポスト６ｄに対応して成形上型５にはガイドブッシュ５ｃが設けられている。
【０００４】
従って、成形上下型５，６が型開き状態にある時、表皮３を金型内にセットし、成形上下型５，６を型締めした後、両金型間の製品キャビティ内に射出機７からマニホールド６ｂ、ゲート６ｃを通じて溶融樹脂Ｍを射出充填することにより、樹脂芯材２を所要の曲面形状に成形するとともに、樹脂芯材２の表面に表皮３を一体成形している（例えば、特許文献１参照。）。尚、図１４では、説明の便宜上、コア部６ａの型面にオープン状態で溶融樹脂Ｍが供給されているが、溶融樹脂Ｍは成形上下型５，６の型締め後にキャビティ内に射出充填されても良い。
【０００５】
【特許文献１】特開平１０−１３８２６８号公報  （第２頁、図３、図４）
【発明の開示】
【発明が解決しようとする課題】
【０００６】
しかしながら、従来のドアトリム１においては、樹脂芯材２の投影面積が大きいため、材料コストが高く、かつ製品が重量化するという問題点が指摘されている。また、樹脂芯材２の投影面積が大きいことから、成形時における射出圧を高く設定せざるを得ず、高い射出圧に耐え得る金型構造が必要となり、金型の作製費用も嵩み、しかも、大量の溶融樹脂を冷却固化させるため、成形サイクルが長期化し、生産性を低下させる大きな要因となっている。
【０００７】
本発明は、このような事情に鑑みてなされたもので、ドアトリム等の自動車用内装部品並びにその製造方法に係り、特に、軽量化を促進でき、コストダウンを図れ、かつ外観品質、並びに製品剛性を向上させた自動車用内装部品並びにその製造方法を提供することを目的とする。
【課題を解決するための手段】
【０００８】
本発明者等は、上記課題を解決するために、鋭意研究の結果、従来から表皮として使用していた発泡樹脂シートに保形性を付与することで、芯材としての機能をもたせ、より以上に剛性が必要な箇所、すなわち製品の周縁部分やパネル、あるいは部品取付箇所並びに荷重がかかる部位には、剛性に優れた樹脂リブを配置することで、従来の投影面積の広い樹脂芯材に比べ軽量で、かつコストが廉価な積層構造体を提供するとともに、樹脂リブにおいて収縮歪みの加わる方向と反対方向に応力を作用させることで収縮歪みを相殺できることに着目し、本発明を完成するに至った。
【０００９】
すなわち、本発明は、所要形状に成形され、軽量でかつ保形性を有する発泡樹脂基材と、この発泡樹脂基材の裏面に一体化される所定パターン形状の樹脂リブとからなる積層構造体を全体、あるいは一部に採用してなる自動車用内装部品において、前記積層構造体における発泡樹脂基材は、成形上下型間の型締めプレス圧で所要形状に成形される一方、樹脂リブは、成形下型の溝部内に発泡剤を混入した溶融樹脂を射出充填することにより成形されることで、溶融樹脂の冷却固化時において、発泡反応による樹脂リブの膨化と、収縮歪みとが相殺され、発泡樹脂基材と樹脂リブとの境界面がフラット面状に規制されていることを特徴とする。
【００１０】
ここで、自動車用内装部品の用途としては、ドアトリム、リヤパーセルシェルフ、フロアトリム、トランクトリム、ラゲージトリム、ルーフトリム、リヤサイドトリム等に適用できる。また、自動車用内装部品の全体構造に本発明構造を適用することもできるとともに、自動車用内装部品の一部、例えば、上下二分割体のドアトリムにおけるドアトリムアッパーにのみ本発明構造を適用することもできる。
【００１１】
更に、保形性を有する発泡樹脂基材は、発泡樹脂シートを加熱軟化処理した後、成形金型内で所望の曲面形状に成形することで、リブ等の補強材がなくても、成形後、型から脱型しても形状を保持する程度の剛性（保形性）を有している。また、製品形状が高展開率部分を含む場合には、発泡樹脂シートを加熱軟化処理した後、成形金型に真空吸引機構を配設して成形金型の内面に沿って発泡樹脂シートに真空吸引力を作用させるようにしても良い。
【００１２】
上記発泡樹脂シートとしては、熱可塑性樹脂に発泡剤を添加した素材を使用する。尚、熱可塑性樹脂は、１種類の熱可塑性樹脂でも２種類以上の熱可塑性樹脂からなっても良い。好ましくは、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用できる。また、発泡剤としては、アゾ化合物、スルホヒドラジド化合物、ニトロソ化合物、アジド化合物等の有機発泡剤、あるいは重炭酸ナトリウム等の無機発泡剤の使用が可能である。上記発泡樹脂シートを加熱軟化処理後、所要形状に成形して得た発泡樹脂基材は、製品の重量と強度とのバランスを考慮した場合、２〜１０倍の発泡倍率が好ましい。その時の発泡樹脂基材のセル径は、０．１μｍ〜２．０ｍｍの範囲であることが好ましく、厚みは０．５〜３０ｍｍ、好ましくは１〜１０ｍｍのものが良い。
【００１３】
一方、補強機能を持つ樹脂リブとして使用する材料は、熱可塑性樹脂と重曹、クエン酸等の発泡剤を混入した発泡樹脂材料が使用される。発泡剤の混入割合は、１〜１０重量部であり、熱可塑性樹脂としては、広範な樹脂から適宜選択することができる。通常好ましく使用できるものとして、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等がある。また、繊維やフィラー等の溶融剤を添加しても良く、その他の添加物として、酸化防止剤、紫外線吸収剤、着色剤、難燃剤等を配合しても良い。
【００１４】
そして、外観意匠性を高めるために、発泡樹脂基材の表面に加飾材を積層一体化しても良い。この加飾材としては、ＴＰＯシート、ＴＰＵ（サーモプラスチックウレタン）シート、塩ビシート等の合成樹脂シート、あるいは織布、不織布、編布等の布地シート、または合成樹脂フィルム、発泡体、網状物等の単体シートの形態で使用するか、または、合成樹脂シートや布地シートの裏面にポリエチレンフォーム、ポリプロピレンフォーム、ポリウレタンフォーム等のクッション材を裏打ちした積層シート材料の形態で使用することもできる。これら加飾材を構成する材料は特に限定されないが、織布、不織布、編布等、通気性を有する素材を使用したほうが、発泡樹脂基材の吸音性能を生かす上で好ましい。また、発泡樹脂基材の多孔質吸音機能により、吸音性能に優れた内装部品が得られるとともに、発泡樹脂基材及び樹脂リブの素材として、ポリオレフィン系樹脂を使用した場合、オールオレフィン系樹脂に統一されるため、分離工程が廃止でき、リサイクル作業を簡素化できる。
【００１５】
次いで、本発明は、所要形状に成形され、軽量でかつ保形性を有する発泡樹脂基材と、この発泡樹脂基材の裏面に一体化される所定パターン形状の樹脂リブとからなる積層構造体を全体、あるいは一部に採用してなる自動車用内装部品の製造方法において、前記積層構造体は、上記発泡樹脂基材の素材である発泡樹脂シートを加熱軟化処理した後、型開き状態にある成形上下型内に投入し、成形上下型を型締めすることで、所要形状にプレス成形する発泡樹脂基材の成形工程と、上記成形上下型を型締めするとともに、発泡剤を混入した溶融樹脂を射出機から成形下型の溝部内に射出充填し、更に、この溶融樹脂を冷却固化させて、発泡樹脂基材の裏面に樹脂リブを一体化する際、溶融樹脂に混入した発泡剤の発泡反応による樹脂リブの膨化と、樹脂リブの冷却固化時における収縮歪みとを相殺するように、発泡樹脂基材と樹脂リブとの境界面をほぼフラット面状に規制しつつ樹脂リブを成形する樹脂リブの成形工程とから製作されることを特徴とする。
【００１６】
ここで、積層構造体を成形する際に使用する成形金型は、軽量でかつ保形性を有する発泡樹脂基材と、この発泡樹脂基材の裏面に一体化される樹脂リブとからなる積層構造体を成形する成形金型であって、前記成形金型は、相互に型締め、型開き可能な成形上型並びに成形下型と、成形下型に連結され、樹脂リブの素材である溶融樹脂を供給する射出機とから構成されている。
【００１７】
上記成形金型は、上下動可能な成形上型と、成形上型の下方側に位置する固定側である成形下型と、成形下型に連結される射出機とから構成されている。そして、射出機から供給される溶融樹脂は、成形下型に設けられたマニホールド、ゲート等の樹脂通路を通じて成形下型の型面上に形成されている溝部に供給される。また、成形金型の型締めにより、発泡樹脂シートは、成形金型の型面形状に沿って賦形されるが、その際、成形工程の前工程で、ヒーター等により加熱軟化処理が行なわれ、加熱軟化状態の発泡樹脂シートが成形金型内にセットされる。そして、成形金型による発泡樹脂シートの成形工程には、発泡樹脂シートの冷却工程も含まれており、この冷却工程としては、成形金型の型締めにより冷却する他に、発泡樹脂シートを強制的に冷却するようにしても良い。例えば、発泡樹脂基材と成形下型の型面との間に所定クリアランスを設けて熱の解放を行なっても良く、また、発泡樹脂基材の裏面側から冷却用エア等の冷媒を吹き付けることにより、発泡樹脂基材を有効に冷却することもできる。この場合、エアブローは、型締め状態で行なっても良く、また、成形上型を上昇させて、発泡樹脂基材と成形下型との間にクリアランスを設け、このクリアランス内にエアブローするようにしても良い。
【００１８】
次いで、成形下型の溝部内に溶融樹脂を射出充填して樹脂リブを成形するが、シール性を考慮して、成形上下型のクリアランスを狭く、加飾材及び発泡樹脂基材を圧縮した状態で溶融樹脂を射出充填し、その後、成形上下型の型クリアランスを若干拡げて、特に、加飾材の厚みを復元させた状態で溶融樹脂の冷却固化を行ない、樹脂リブの成形を行なうようにしても良い。そして、この時、溶融樹脂に混入されている発泡剤が発泡反応することで、ガス圧が樹脂リブの収縮歪み方向と反対方向に作用するため、発泡樹脂基材と樹脂リブの境界面はほぼフラット面状に規制することができる。
【００１９】
従って、本発明によれば、従来の投影面積の広い樹脂芯材に比べ、樹脂芯材だけを成形すれば良いため、射出圧力を従来に比べ低く設定することができ、かつ成形上型の負荷も少なくて済むとともに、材料費を節約することができる。
【００２０】
更に、本発明においては、樹脂リブの素材として、熱可塑性樹脂に発泡剤を混入した発泡樹脂材料を使用したため、樹脂リブ成形用の溶融樹脂の冷却固化時において、発泡剤の発泡反応によるガス圧が収縮歪みの歪み方向と反対方向に働くため、発泡樹脂基材の樹脂リブ接合面が樹脂リブ側に引っ張られることがなく、両者の境界面はほぼフラット面状に規制でき、その結果、製品表面にヒケ等の外観不良が生じることがなく、また、発泡樹脂を使用したため、ソリッド状の樹脂リブに比べ、軽量化にも貢献できる。
【発明の効果】
【００２１】
以上説明した通り、本発明に係る自動車用内装部品並びにその製造方法によれば、自動車用内装部品の全体、あるいは一部を構成する積層構造体は、軽量でかつ保形性を有する発泡樹脂基材と、この発泡樹脂基材の裏面に一体化される樹脂リブとから構成されているため、従来の重量の嵩む樹脂芯材を廃止できることから、軽量で低コスト、しかも多孔質素材であるため、吸音性能にも優れた自動車用内装部品を提供できるという効果を有する。
【００２２】
更に、本発明に係る自動車用内装部品並びにその製造方法によれば、樹脂リブの素材として、発泡剤を混入した熱可塑性樹脂を使用するため、成形下型の溝部内に発泡剤を混入した溶融樹脂を射出充填した後、樹脂リブ成形用の溶融樹脂の冷却固化時において、収縮歪みが発生しても、同時に発泡剤の発泡反応によるガス圧が収縮歪み方向と反対方向に作用するため、発泡圧と収縮歪みが相殺することで、製品表面に発生するヒケ等の表面不良を可及的に防止できるとともに、発泡樹脂材料を使用するため、軽量化並びに衝撃吸収性能に優れ、品質性能を高めることができるという効果を有する。
【発明を実施するための最良の形態】
【００２３】
以下、本発明に係る自動車用内装部品並びにその製造方法の好適な実施例について、自動車用ドアトリムを例示して説明する。尚、念のため付言すれば、本発明の要旨は特許請求の範囲に記載した通りであり、以下に説明する実施例の内容は、本発明の一例を単に示すものに過ぎない。
【実施例】
【００２４】
図１乃至図１１は本発明の一実施例を示すもので、図１はツートンタイプの自動車用ドアトリムを示す正面図、図２は同自動車用ドアトリムの構成を示す断面図、図３は同自動車用ドアトリムにおけるドアトリムアッパーの樹脂リブとドアトリムロアを示す正面図、図４は同自動車用ドアトリムにおけるドアトリムアッパーの構成を示す断面図、図５は同自動車用ドアトリムを成形する際に使用する成形金型の全体構成を示す説明図、図６は成形上型のプレスチャート図、図７乃至図１１は同自動車用ドアトリムの製造方法の各工程を示し、図７は発泡樹脂シートの予熱工程、図８は発泡樹脂シートの成形金型へのセット工程、図９はドアトリムの成形工程、図１０，図１１は樹脂リブの成形工程をそれぞれ示す説明図である。
【００２５】
まず、図１乃至図４に基づいて、本発明に係る自動車用内装部品の構成を適用したツートンタイプの自動車用ドアトリム１０の構成について説明する。ツートンタイプの自動車用ドアトリム１０は、積層構造体からなるドアトリムアッパー２０と、樹脂単体品からなるドアトリムロア３０との上下二分割体から構成されている。そして、ドアトリム１０に装着される機能部品としては、ドアトリムアッパー２０にインサイドハンドルエスカッション１１、パワーウインドウスイッチエスカッション１２が取り付けられている。ドアトリムロア３０には、ドアポケット用開口１３が開設され、その背面側には、図２に示すように、ポケットバックカバー（樹脂成形体から構成されている）１４が取り付けられており、ドアトリムロア３０のフロント側にスピーカグリル１５がドアトリムロア３０と一体、あるいは別体に設けられている。
【００２６】
ところで、本発明に係る自動車用ドアトリム１０は、積層構造体からなるドアトリムアッパー２０の構造に特徴があり、製品の軽量化が図られているとともに、良好な表面外観と強固な製品剛性が確保されている。すなわち、ドアトリムアッパー２０は、図２に示すように、所望の曲面形状に成形され、保形性を有する発泡樹脂基材２１と、この発泡樹脂基材２１の裏面側に一体化される樹脂リブ２２と、発泡樹脂基材２１の表面側に積層一体化される加飾機能を持つ加飾材２３とから大略構成されている。尚、図中符号１６は車体パネルを示し、加飾材２３は、ＴＰＯシートからなるトップ層２３ａの裏面にポリプロピレンフォームからなるクッション層２３ｂがラミネートされた積層シート材料が使用されている。
【００２７】
上記発泡樹脂基材２１は、保形性を備えるように、発泡樹脂シートを加熱軟化処理後、所要形状に熱成形、例えば、所望の型面を有する成形金型でコールドプレス成形して、形状が付与される。上記発泡樹脂シートは、汎用の熱可塑性樹脂に発泡剤を添加した構成であり、熱可塑性樹脂としては、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用でき、発泡剤としては、アゾジカルボンアミド等の有機発泡剤や重炭酸ナトリウム等の無機発泡剤が使用できる。この実施形態では、ポリプロピレン系樹脂に発泡剤として重炭酸ナトリウムを適宜添加した発泡樹脂シートを使用している。また、この発泡樹脂基材２１の発泡倍率は、２〜１０倍に設定され、厚みは０．５〜３０ｍｍ、特に好ましくは１〜１０ｍｍの範囲に設定されている。
【００２８】
次いで、樹脂リブ２２は、図３に示すように、縦横方向、あるいは斜め方向等に延びる格子状パターンに設定されている。そして、この樹脂リブ２２は、重曹、クエン酸等の発泡剤を合成樹脂に混入した発泡樹脂材料が使用されている。通常好ましく使用できる合成樹脂として、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択されて良く、本実施形態では、環境面、リサイクル面を考慮してポリプロピレン系樹脂が使用されている。
【００２９】
このように、図１乃至図３に示すドアトリム１０は、積層構造体からなるドアトリムアッパー２０と、合成樹脂単体品であるドアトリムロア３０とから構成され、外観上のアクセント効果により、優れた外観意匠性を備えている。更にドアトリムアッパー２０は、保形性を有する発泡樹脂基材２１と、発泡樹脂基材２１の裏面に積層一体化される樹脂リブ２２とから構成されているため、従来のように製品の全面に亘り占有していた樹脂芯材を廃止でき、かつ軽量な発泡樹脂基材２１を使用する一方、樹脂リブ２２は骨状であり、荷重が加わる部位、例えば、クリップ取付座、ウエストフランジ、アームレスト部上面等を除いた部位は、肉抜き構造となっている関係で、製品の重量について、従来例に比し４０％以上の軽量化を図ることができるとともに、樹脂材料も大幅に節約でき、コストダウンにも貢献できる。更に、発泡樹脂基材２１は、多孔質構造であるため、ドアトリムアッパー２０は、吸音性能に優れ、車室内外の騒音を低減することができる。尚、廉価構成として、加飾材２３を省略し、発泡樹脂基材２１の表面に塗装や印刷処理を施すようにしても良い。
【００３０】
次いで、図４は、ドアトリムアッパー２０の要部構成を示す断面図であり、発泡樹脂基材２１と、樹脂リブ２２との境界面Ａはほぼフラット面状に規制され、樹脂リブ２２設定箇所における製品表面上には、ヒケが発生しておらず、良好な外観見栄えが確保されている。このことは、樹脂リブ２２の素材として、熱可塑性樹脂に発泡剤を混合した発泡樹脂材料を使用することによる。すなわち、溶融樹脂の冷却固化時において、発泡剤の発泡反応によるガス圧が樹脂リブ側から発泡樹脂基材側に加わるが、それと反対方向に溶融樹脂の収縮歪みが作用することから、発泡圧と収縮歪みとが相殺されることで、両者の境界面Ａはフラット面状に規制されるためである。この実施例においては、タルクを混入したポリプロピレン樹脂に対して１〜１０重量部の重曹を添加した発泡樹脂材料が使用されている。
【００３１】
次いで、上述した構成のドアトリムアッパー２０、ドアトリムロア３０とからなるドアトリム１０の成形方法について以下に説明する。その前に、図５を基に成形金型４０の構成について説明する。図５において、ドアトリム１０の成形に使用する成形金型４０は、所定ストローク上下動可能な成形上型４１と、成形上型４１と対をなす固定側の成形下型４２と、成形下型４２に接続される２基の射出機４３ａ，４３ｂとから大略構成されている。更に詳しくは、成形上型４１は、製品形状に合致したキャビティ部４１１が形成されており、成形上型４１の上面に連結された昇降シリンダ４１２により所定ストローク上下駆動される。また、成形上型４１の４隅部には、ガイド機構となるガイドブッシュ４１３が設けられている。
【００３２】
一方、成形下型４２には、成形上型４１のキャビティ部４１１に対応するコア部４２１が設けられている。また、このコア部４２１の型面に溶融樹脂を供給するために、マニホールド４２２ａ，４２２ｂ、ゲート４２３ａ，４２３ｂが設けられており、このマニホールド４２２ａ，４２２ｂ、ゲート４２３ａ，４２３ｂの樹脂通路を経て射出機４３ａ，４３ｂから供給される溶融樹脂Ｍ１，Ｍ２がコア部４２１の上面に供給される。尚、樹脂リブ２２を形成するために、コア部４２１上面に溶融樹脂Ｍ１が供給される溝部４２４が穿設される一方、ドアトリムロア３０を形成するために、成形上下型４１，４２間に所定クリアランスのキャビティ４２５が設定されている。また、成形下型４２の４隅部には、ガイド機構となるガイドポスト４２６が突設され、このガイドポスト４２６は、成形上下型４１，４２が型締めされる際、ガイドブッシュ４１３内に案内されることで成形上型４１のプレス姿勢を適正に維持できる。
【００３３】
また、図示はしないが、成形下型４２には、エアブロー機構が付設されていても良い。エアブロー機構としては、圧空ブロワとこれと接続するエアブロー管が成形下型４２の空気室に連通しており、エアブロー管に設けられている開閉バルブの開閉操作により、成形下型４２の空気室内に冷媒としての冷却用エアが供給され、成形下型４２の型面に形成されているエアブロー孔を通じて、キャビティ内に冷却用エアが吹き付けられる。この冷媒としては、冷却用エアの他に液体窒素、液体空気、二酸化炭素等を使用することもできる。
【００３４】
以上のように、成形金型４０が構成されており、この成形金型４０を使用して、図１乃至図４に示すドアトリム１０の製造方法について説明する。その前に、図６に基づいて、成形上型４１のプレスチャートについて、簡単に説明する。成形金型４０内に材料をセットした後、成形上型４１は上限位置（ａ）から途中位置（ｂ）を経由して一次加圧地点（ｃ）まで下降操作され、（ｃ）から（ｄ）まで成形上下型４１，４２の型締めによる一次加圧が施され、発泡樹脂基材２１が賦形される。その後、（ｄ）から（ｅ）まで成形上型４１が上昇して、（ｆ）まで発泡樹脂基材２１がエアブロー機構からのエア吹き付け等により冷却された後、成形上型４１は、（ｆ）から（ｇ）まで再度下降操作されて、二次加圧地点（ｇ）まで下降して、（ｇ）から（ｈ）まで成形上下型４１，４２の型締めによる二次加圧が施された状態で溶融樹脂Ｍ１が成形下型４２の溝部４２４内に射出充填される。そして、射出充填が完了すれば、（ｈ）から（ｉ）まで成形上型４１が上昇して、加飾材２３におけるクッション層２３ｂが基の厚みまで復元し、クッション性が有効に生かされた状態で（ｉ）から（ｊ）まで約２０秒の間溶融樹脂Ｍ１が冷却固化されるが、それに伴なう収縮歪みは、加飾材２３におけるクッション層２３ｂの弾性作用によりその一部が相殺される。その後、（ｊ）から（ｋ）まで成形上型４１が上昇すれば、成形品を脱型操作すれば良い。この間、成形上型４１は発泡樹脂基材２１を賦形するための一次加圧地点（ｃ）まで下降した後、発泡樹脂基材２１を冷却するために若干上昇し、更に、樹脂リブ２２を成形するために溶融樹脂Ｍ１をシール性を考慮して射出充填する際は、下死点まで下降操作され、その後、溶融樹脂Ｍ１を冷却固化する際には、再度上方に型開きのために上昇操作されるが、この四段階の成形上型４１の動作については、シムプレートを使用した型クリアランス調整機構を使用するのが好ましい。
【００３５】
次いで、上述したドアトリム１０の製造方法について、簡単に図７乃至図１１に基づいて説明する。まず、図７に示すように、ヒーター装置５０により発泡樹脂シートＳを所定温度に加熱軟化させる発泡樹脂シートＳの予熱工程が採用されている。この実施例では、発泡樹脂シートＳとして、ポリプロピレン製発泡シート（住化プラステック製、商品名：スミセラー発泡ＰＰシート、発泡倍率＝３倍、厚み３ｍｍ）が使用されている。そして、図８に示すように、加熱軟化処理した発泡樹脂シートＳをドアトリムアッパー２０対応箇所における成形上型４１のキャビティ部４１１と成形下型４２のコア部４２１で画成されるキャビティの上半部分にセットする。尚、発泡樹脂シートＳの一方面には加飾材２３が予めラミネートされている。上記発泡樹脂シートＳをセットした後、図９に示すように、成形上型４１の昇降シリンダ４１２が動作して、成形上型４１が所定ストローク下降して、成形上下型４１，４２が型締めされ、発泡樹脂シートＳがキャビティ形状に沿って賦形される。
【００３６】
次に、発泡樹脂シートＳから発泡樹脂基材２１を所望の曲面形状に成形した後、図１０に示すように、第１の射出機４３ａからマニホールド４２２ａ、ゲート４２３ａを通じてドアトリムアッパー２０における樹脂リブ２２を形成するために、発泡剤を混入した溶融樹脂Ｍ１が成形下型４２の溝部４２４内に射出充填される。更に、ドアトリムロア３０を成形するために、第２の射出機４３ｂからマニホールド４２２ｂ、ゲート４２３ｂを通じてキャビティ４２５内に溶融樹脂Ｍ２が射出充填され、ドアトリムロア３０が所要形状に成形される。尚、この溶融樹脂Ｍ１，Ｍ２のベース樹脂としては、住友ノーブレンＢＵＥ８１Ｅ６（住友化学工業製ポリプロピレン、メルトインデックス＝８０ｇ／１０分）にタルク等のフィラーが適宜割り合いで混入されている樹脂材料を使用している。従って、第１の射出機４３ａから溶融樹脂Ｍ１を溝部４２４内に射出充填する一方、第２の射出機４３ｂから溶融樹脂Ｍ２をキャビティ４２５内に射出充填することにより、ドアトリムアッパー２０における樹脂リブ２２を所要形状に成形するとともに、これと一体にドアトリムロア３０が一体成形される。尚、ドアトリムロア３０の素材として、発泡樹脂材料を使用すれば、成形上型４１を上昇させた時、発泡スペースが確保できることから、本発明をより有効に実施できる。
【００３７】
そして、成形下型４２の溝部４２４内に発泡剤を添加した溶融樹脂Ｍ１が射出充填され、所定時間冷却されるが、この冷却時において、図１１に示すように、発泡反応時のガス圧による膨化と収縮歪みが相殺されるため、樹脂リブ２２と発泡樹脂基材２１との境界面Ａは樹脂リブ２２側に引っ張られることがなく、ほぼフラット面状に規制されることから、ドアトリムアッパー２０の製品表面にヒケ等が生じることがない。
【００３８】
このように、本発明に係る自動車用ドアトリム１０は、特に、ドアトリムアッパー２０の構成として、発泡樹脂基材２１とその裏面に一体化される樹脂リブ２２とから構成することで軽量化を促進するとともに、樹脂リブ２２の素材として、発泡剤と熱可塑性樹脂とを混合した溶融樹脂Ｍ１を使用することで、成形後における収縮歪みを発泡反応時のガス圧による膨化により相殺することができるため、製品表面にヒケ等の外観不良が生じることがなく、良好な外観見栄えを長期に亘り維持することができるとともに、軽量化、耐衝撃性を向上させることができるという効果がある。
【産業上の利用可能性】
【００３９】
以上説明した実施例は、ツートンタイプの自動車用ドアトリム１０におけるドアトリムアッパー２０に本発明構造を適用したが、一体型のドアトリム、あるいはドアトリム以外の内装部品、例えば、リヤパーセルシェルフ、フロアトリム、トランクトリム、ラゲージトリム、ルーフトリム、リヤサイドトリム等、内装トリム全般に本発明構造を適用することができる。
【図面の簡単な説明】
【００４０】
【図１】本発明に係る自動車用内装部品の一実施例であるドアトリムを示す正面図である。
【図２】図１中II−II線断面図である。
【図３】図１に示すドアトリムにおけるドアトリムアッパーの樹脂リブとドアトリムロアとを示す正面図である。
【図４】図１に示すドアトリムにおけるドアトリムアッパーの要部構成を示す断面図である。
【図５】図１に示すドアトリムを成形する際に使用する成形金型の全体構成を示す説明図である。
【図６】図１に示すドアトリムを成形する成形金型におけるプレスチャート図である。
【図７】図１に示すドアトリムの製造方法における発泡樹脂シートの予熱工程を示す説明図である。
【図８】図１に示すドアトリムの製造方法における発泡樹脂シートの型内セット工程を示す説明図である。
【図９】図１に示すドアトリムの製造方法における発泡樹脂基材の成形工程を示す説明図である。
【図１０】図１に示すドアトリムの製造方法におけるドアトリムアッパーの樹脂リブ、並びにドアトリムロアの成形工程を示す説明図である。
【図１１】図１０に示す樹脂リブの成形工程における樹脂リブと発泡樹脂基材の境界部分の構成を示す断面図である。
【図１２】従来のドアトリムを示す正面図である。
【図１３】図１２中XIII−XIII線断面図である。
【図１４】従来のドアトリムを成形する際に使用する成形金型の構成を示す説明図である。
【符号の説明】
【００４１】
１０  ツートンタイプの自動車用ドアトリム
２０  ドアトリムアッパー
２２  樹脂リブ
２３  加飾材
２３ａ  トップ層
２３ｂ  クッション層
３０  ドアトリムロア
４０  成形金型
４１  成形上型
４２  成形下型
４２４  溝部
４３ａ，４３ｂ  射出機
Ａ  境界面
Ｍ１  溶融樹脂（発泡剤入り）
Ｍ２  溶融樹脂
Ｓ  発泡樹脂シート
【図１】
2008056180.tif 000003
【図２】
2008056180.tif 000004
【図３】
2008056180.tif 000005
【図４】
2008056180.tif 000006
【図５】
2008056180.tif 000007
【図６】
2008056180.tif 000008
【図７】
2008056180.tif 000009
【図８】
2008056180.tif 000010
【図９】
2008056180.tif 000011
【図１０】
2008056180.tif 000012
【図１１】
2008056180.tif 000013
【図１２】
2008056180.tif 000014
【図１３】
2008056180.tif 000015
【図１４】
2008056180.tif 000016